(57)【要約】【課題】  ウェーハ外側の左右のエピ膜厚のアンバランスを解消することによって、エピ膜厚の面内バラツキΔＴep1を、一層、低減できるようにする。  【解決手段】  シリコンウェーハ基板１の左右方向（Ｙ軸方向）のエピ膜厚分布に基づいて、シリコンウェーハ基板１の左右両側でエピ膜厚が均等になるように、外側左右の仕切り板６８Ｌ、６８Ｒの傾斜角度θ、θ＋αを求める。  【選択図】  図８  
2005353665.tif 000002
【特許請求の範囲】
【請求項１】
エピタキシャル成長用のガスをガス導入口を介して半導体ウェーハ基板上に流すことによって半導体ウェーハ基板上にエピタキシャル成長膜を形成して、半導体エピタキシャルウェーハを製造するために用いられる気相成長装置において、
前記ガス導入口は、エピタキシャル成長用ガスを、半導体ウェーハ基板の内側に流す内側のガス導入口と、エピタキシャル成長用ガスを、半導体ウェーハ基板の左右外側に流す外側の左右のガス導入口とに、仕切られており、
更に、前記外側の左右のガス導入口それぞれには、エピタキシャル成長用ガスを、半導体ウェーハ基板の内側に向かわせる仕切り部材であって、半導体ウェーハ基板の左右両側でエピタキシャル成長膜の膜厚が均等になる角度に傾斜させた仕切り部材が設けられていること
を特徴とする気相成長装置。
【請求項２】
前記外側の左右の仕切り部材の傾斜角度は、
ガス導入口の入口の最も外側の点から半導体ウェーハ基板の外周に引いた接線に応じた角度を基準角度とし、
半導体ウェーハ基板の左右両側でエピタキシャル成長膜の膜厚分布が均等になるように前記基準角度が補正された角度であること
を特徴とする請求項１記載の気相成長装置。
【請求項３】
前記外側の左右の仕切り部材の傾斜角度は、異なる角度であること
を特徴とする請求項１または２記載の気相成長装置。
【請求項４】
エピタキシャル成長用のガスをガス導入口を介して半導体ウェーハ基板上に流すことによって半導体ウェーハ基板上にエピタキシャル成長膜を形成して、半導体エピタキシャルウェーハを製造するために用いられるガス導入口の仕切り部材の傾斜角度設定方法であって、
前記ガス導入口は、エピタキシャル成長用ガスを、半導体ウェーハ基板の内側に流す内側のガス導入口と、エピタキシャル成長用ガスを、半導体ウェーハ基板の左右外側に流す外側の左右のガス導入口とに、仕切られたものであって、
前記外側の左右のガス導入口それぞれに、エピタキシャル成長用ガスを、半導体ウェーハ基板の内側に向かわせる仕切り部材の傾斜角度は、
エピタキシャル成長用ガスを、半導体ウェーハ基板上に流して、半導体ウェーハ基板の左右方向のエピタキシャル成長膜の膜厚分布を計測する工程と、
前記計測された半導体ウェーハ基板の左右方向のエピタキシャル成長膜の膜厚分布に基づいて、半導体ウェーハ基板の左右両側でエピタキシャル成長膜の膜厚が均等になるように、前記外側の左右の仕切り部材の傾斜角度をそれぞれ求める工程とを
経て、設定されること
を特徴とするエピタキシャル気相成長装置用ガス導入口の仕切り部材の傾斜角度設定方法。
【発明の詳細な説明】
【技術分野】
【０００１】
本発明は、シリコン単結晶基板の主表面にシリコン単結晶薄膜を気相成長させるための気相成長装置と、そのエピタキシャル気相成長装置用のガス導入口の仕切り部材の傾斜角度を設定する方法に関するものである。
【背景技術】
【０００２】
バイポーラＩＣやＭＯＳ−ＩＣ等の半導体デバイスは、シリコンウェーハ基板上にエピタキシャル成長層の薄膜を形成する工程を経て製造されたシリコンエピタキシャルウェーハを用意し、このウェーハのエピタキシャル成長層をデバイス層として、トランジスタを作り込むことで作製される。
【０００３】
エピタキシャル成長層の薄膜を形成する際には、Ｎ型又はＰ型の導電型を有するシリコンウェーハ基板を準備する。シリコンウェーハ基板には不純物が添加される。たとえば導電型がＰ型の場合にはボロン（Ｂ）が添加され、導電型がＮ型の場合にはリン（Ｐh）又は砒素（Ａs）又はアンチモン（Ｓb）等の不純物が添加される。
【０００４】
このシリコンウェーハ基板をエピタキシャル成長炉に入れ、炉内温度を高温に保った状態で、キャリアガスとして水素（Ｈ２）雰囲気にする。エピタキシャル成長薄膜形成用の原料ガスとして、例えばＳiＨ４  （モノシラン）、ＳiＨ２Ｃｌ２  （ジクロールシラン）、ＳiＨＣｌ３  （トリクロロシラン）、ＳiＣｌ４（四塩化シリコン）などが使用される。エピタキシャル成長層の導電型がＰ型の場合には、ドーピングガスとしてＢ２Ｈ６  （ジボラン）、ＢＣｌ３  （トリクロロボラン）などのボロン（Ｂ）化合物が使用され、エピタキシャル成長層の導電型がＮ型の場合には、ドーピングガスとしてＰＨ３  （フォスフィン）、ＡsＨ３  （アルシン）などが使用される。
【０００５】
つぎに所望の膜厚に達するまで高温に保った炉内で、キャリアガス、原料ガス、ドーパントガスとともに放置することによりエピタキシャル成長層の薄膜をシリコンウェーハ基板上に形成することができる。エピタキシャル成長層の抵抗率は、ドーパントガスの濃度を制御して調整する。
【０００６】
Ｐｏ−ＭｏｓＦＥＴ、ＩＧＢＴなどのディスクリート系の半導体デバイスは、近年、大口径化、および、微細化、高性能化が進んでおり、高い歩留まりが要求されており、デバイス素子を作り込むエピタキシャルウェーハ主表面のフラットネスに対する要求がますます厳しくなりつつある。フラットネスに影響を及ぼす因子としては、基板の平坦度とエピタキシャル成長層の厚さ（以下、エピ膜厚）分布とがある。
【０００７】
エピ膜厚のシリコンウェーハ基板の面内バラツキは、デバイス層の厚さの面内バラツキを意味することから、トレンチ微細化の傾向にある半導体デバイスの歩留まりに影響を与える。このため近年、エピ膜厚の面内バラツキΔＴepiの低減（エピ膜厚の均一性）のレベルは、極めて高度のものが要求されている。
【０００８】
エピタキシャル成長炉には、一般的に、ウェーハを１枚ずつエピタキシャル成長させる枚葉炉と、複数枚のウェーハを一度にエピタキシャル成長させるバッチ炉とがある。バッチ炉の種類には縦型（パンケーキ）、シリンダ型などがある。
【０００９】
しかしバッチ炉では、大口径のウェーハ上のガスの流れを制御しにくくエピ膜厚の面内バラツキΔＴepiの低減には限界がある。
【００１０】
そこで構造が簡単でウェーハ上のガスの流れを容易に制御することができる点で枚葉炉が、ディスクリート系半導体デバイス用のエピタキシャル成長炉として主流になりつつある。
【００１１】
例えば図３（ａ）は枚葉型エピタキシャル気相成長装置を側面からみた断面図で示している。また図１（ｂ）は枚葉型エピタキシャル気相成長装置を上面からみた図である。これら図に示すようにエピタキシャル成長炉（以下適宜チャンバという）４内にはサセプタ６が設けられている。サセプタ６はサセプタサポート７によって支持されており、サセプタサポート７は回転軸８を備えている。回転軸８は駆動源に接続している。駆動源が駆動すると回転軸８が回転し、これに応じてサセプタ６上に載置されたシリコンウェーハ基板１がウェーハ回転数ωで回転する。
【００１２】
サセプタ６はウェーハ保持部材であり、エピタキシャル成長を終える毎にシリコンウェーハ基板１が１枚ずつ載置される。
【００１３】
チャンバ４の外部には加熱用ランプ５が設けられており、加熱用ランプ５が発光することにより輻射熱がチャンバ４を介してシリコンウェーハ基板１に加えられる。これによりシリコンウェーハ基板１は気相成長に適した成長温度に達する。
【００１４】
チャンバ４のガス導入口６０からキャリアガス（メインガス）４１ａ、原料ガス４１ｂ、ドーピングガス４１ｃからなる成長ガス４１がチャンバ４内に供給され、サセプタ６の上面に沿って流される。サセプタ６を通過した成長ガスがチャンバ４のガス排気口７０から排気される。
【００１５】
このため原料ガス４１ｂがシリコンウェーハ基板１上で化学反応し、図３（ｂ）に示すようにシリコンウェーハ基板１の表面に同じシリコンのエピタキシャル層の薄膜２が形成され、シリコンエピタキシャルウェーハ１′が作製される。
【００１６】
シリコンウェーハ基板１上には成長ガス４１が「２ゾーン４インジェクタ」で供給される。
【００１７】
すなわち図１（ｂ）に示すように、２つのガス供給管８１、８２が設けられており、各ガス供給管８１、８２には可変絞り９１、９２が設けられている。ガス供給管８１はガス供給管８１ａ、８１ｂに分岐されており、ガス供給管８２はガス供給管８２ａ、８２ｂに分岐されている。
【００１８】
ガス導入口６０は、内側の２つのガス導入口６１、６２と、外側の２つのガス導入口６３、６４とから構成されている。ここでガス導入口６３を外側の左のガス導入口といい、ガス導入口６４を外側の右のガス導入口という。ガス導入口６１とガス導入口６２は仕切り板６５によって仕切られており、ガス導入口６１とガス導入口６３は仕切り板６６によって仕切られており、ガス導入口６２とガス導入口６４は仕切り板６７によって仕切られている。
【００１９】
ガス供給管８１ａ、８１ｂは内側のガス導入口６１、６２にそれぞれ連通しており、ガス供給管８２ａ、８２ｂは外側のガス導入口６３、６４にそれぞれ連通している。
【００２０】
成長ガス４１は、ガス供給管８１、ガス供給管８１ａ、８１ｂを介して、内側のガス導入口６１、６２の入口６１ａ、６２ａにそれぞれ供給される。ガス導入口６１、６２を通過した成長ガス４１はガス導入口６１、６２の出口６１ｂ、６２ｂから排出されて、シリコンウェーハ基板１上に供給される。内側のガス導入口６１、６２を通過する成長ガス４１の流量は、可変絞り９１の開口面積ＩＮを調整することで制御される。
【００２１】
また成長ガス４１は、ガス供給管８２、ガス供給管８２ａ、８２ｂを介して、外側のガス導入口６３、６４の入口６３ａ、６４ａにそれぞれ供給される。ガス導入口６３、６４を通過した成長ガス４１はガス導入口６３、６４の出口６３ｂ、６４ｂから排出されて、シリコンウェーハ基板１上あるいはサセプタ６上に供給される。外側のガス導入口６３、６４を通過する成長ガス４１の流量は、可変絞り９２の開口面積ＯＵＴを調整することで制御される。
【００２２】
ここでエピ膜厚の面内分布を調整するパラメータは、成長ガス４１中のキャリアガス４１ａ（たとえばＨ２）の流量、原料ガス（例えばＳiＨＣｌ３）、ウェーハ回転数ω、２ゾーン４インジェクタ比率（内側の可変絞り９１の開口面積ＩＮと外側の可変絞り９２の開口面積ＯＵＴとの比率）である。
【００２３】
図４（ａ）は、横軸に、シリコンウェーハ基板１の中心からの距離をとり、縦軸に、ウェーハ面内のエピ膜厚Ｔepiをとったグラフを示している。エピ膜厚Ｔepi は、ウェーハ中心の膜厚に対する差分値で表している。
【００２４】
シリコンウェーハ基板１は、図４（ｂ）に示すように、ウェーハの図中左右の直径方向をＸ軸（ガス流れ方向）と定義し、上下の直径方向をＹ軸（流れ断面方向；ウェーハの左右方向）と定義する。本明細書では、流れ断面方向を、シリコンウェーハ基板１の左右方向と定義する。成長ガス４１は、図中の右方向から左方向へと、つまりＸ軸にほぼ平行に流れるものとする。
【００２５】
図４（ａ）のグラフでは、シリコンウェーハ基板１のＹ軸方向（流れ断面方向；ウェーハ左右方向）のエピ膜厚Ｔepiの分布を示している。図４（ａ）のグラフの横軸の左方向、右方向が、それぞれ図４（ｂ）のＹ軸のマイナス（−）方向
、プラス（＋）方向に対応している。なお、図４（ａ）は、シリコンウェーハ基板１の回転を停止させた状態で成長ガス４１を流した場合の実験結果を示している。  
既存の枚葉型エピタキシャル気相成長装置の構造では、ガス流量はガス導入口６０若しくはその延長線上において局所的に高くなりやすく、ガス流れ方向（Ｘ軸方向）に対して直交する向き（流れ断面方向；ウェーハ左右方向）にガス流量のムラが生じやすい。このため、図４（ａ）からわかるように、エピ膜厚Ｔepiの分布は、図中Ｅ、Ｆで示すように、シリコンウェーハ基板１の外周部（ウェーハ外側の左右）で落ち込む分布を呈する。
【００２６】
上述した３つのパラメータを調整するだけでは、このようなエピ膜厚Ｔepiのウェーハ外周部左右での落ち込みＥ、Ｆを抑制することができなかった。このためエピ膜厚の面内バラツキΔＴepiの低減（エピ膜厚の均一性）には限界があり、上述したフラットネスに対する高度な要求を満足することができなかった。
【００２７】
ここで、下記特許文献１には、エピ膜厚分布のウェーハ外周部左右での落ち込みＥ、Ｆを抑制すべく、図１（ｂ）の外側左のガス導入口６３、外側右のガス導入口６４それぞれに、ウェーハ１の内側に同じ傾斜角度だけ傾けた仕切り板を左右対称に設けるという発明が記載されている。
【特許文献１】特開２００３−８６５２４号公報
【発明の開示】
【発明が解決しようとする課題】
【００２８】
しかし、図１（ｂ）に示すように、既存の枚葉型エピタキシャル気相成長装置にあっては、外側のガス導入口６３、６４を通過するガス流量は、外側の可変絞り９２の開口面積ＯＵＴに応じて変化するのみである。そして、外側の可変絞り９２の開口面積ＯＵＴを調整することだけでは、外側のガス導入口６３、６４を通過するトータルのガス流量を、制御できるのみであり、外側左のガス導入口６３を通過するガス流量と、外側右のガス導入口６４を通過するガス流量とを個別に独立して制御することができない構造となっている。
【００２９】
このため、外側の左右のガス導入口６３、６４それぞれでガス流量の不均一が生じ、図４（ａ）に示すようにウェーハ外側の左右でエピ膜厚のアンバランスが生じるという問題が生じる。図４（ａ）に示すように、シリコンウェーハ基板１の外側左のエピ膜厚のウェーハ中心に対する落ち込み量（Ｅで示す）よりも、シリコンウェーハ基板１の外側右のエピ膜厚のウェーハ中心に対する落ち込み量（Ｆで示す）の方が大きいというアンバランスが生じているのがわかる。
【００３０】
ここで上記特許文献１に記載された発明を適用としたとすると、外側左右のガス導入口６３、６４それぞれ設けられた仕切り板の傾斜角度は、一律に、左右で同一角度に設定されているため、図４（ａ）に示すウェーハの外側の左右のエピ膜厚のアンバランスを解消することは、できなかった。
【００３１】
本発明は、こうした実状に鑑みてなされたものであり、ウェーハ外側の左右のエピ膜厚のアンバランスを解消することによって、エピ膜厚の面内バラツキΔＴep1を、一層、低減できるようにすることを、解決課題とするものである。
【課題を解決するための手段および効果】
【００３２】
第１発明は、
エピタキシャル成長用のガスをガス導入口を介して半導体ウェーハ基板上に流すことによって半導体ウェーハ基板上にエピタキシャル成長膜を形成して、半導体エピタキシャルウェーハを製造するために用いられる気相成長装置において、
前記ガス導入口は、エピタキシャル成長用ガスを、半導体ウェーハ基板の内側に流す内側のガス導入口と、エピタキシャル成長用ガスを、半導体ウェーハ基板の左右外側に流す外側の左右のガス導入口とに、仕切られており、
更に、前記外側の左右のガス導入口それぞれには、エピタキシャル成長用ガスを、半導体ウェーハ基板の内側に向かわせる仕切り部材であって、半導体ウェーハ基板の左右両側でエピタキシャル成長膜の膜厚が均等になる角度に傾斜させた仕切り部材が設けられていること
を特徴とする。
【００３３】
第２発明は、第１発明において、
前記外側の左右の仕切り部材の傾斜角度は、
ガス導入口の入口の最も外側の点から半導体ウェーハ基板の外周に引いた接線に応じた角度を基準角度とし、
半導体ウェーハ基板の左右両側でエピタキシャル成長膜の膜厚分布が均等になるように前記基準角度が補正された角度であること
を特徴とする。
【００３４】
第３発明は、第１発明または第２発明において、
前記外側の左右の仕切り部材の傾斜角度は、異なる角度であること
を特徴とする。
【００３５】
第４発明は、  
エピタキシャル成長用のガスをガス導入口を介して半導体ウェーハ基板上に流すことによって半導体ウェーハ基板上にエピタキシャル成長膜を形成して、半導体エピタキシャルウェーハを製造するために用いられるガス導入口の仕切り部材の傾斜角度設定方法であって、
前記ガス導入口は、エピタキシャル成長用ガスを、半導体ウェーハ基板の内側に流す内側のガス導入口と、エピタキシャル成長用ガスを、半導体ウェーハ基板の左右外側に流す外側の左右のガス導入口とに、仕切られたものであって、
前記外側の左右のガス導入口それぞれに、エピタキシャル成長用ガスを、半導体ウェーハ基板の内側に向かわせる仕切り部材の傾斜角度は、
エピタキシャル成長用ガスを、半導体ウェーハ基板上に流して、半導体ウェーハ基板の左右方向のエピタキシャル成長膜の膜厚分布を計測する工程と、
前記計測された半導体ウェーハ基板の左右方向のエピタキシャル成長膜の膜厚分布に基づいて、半導体ウェーハ基板の左右両側でエピタキシャル成長膜の膜厚が均等になるように、前記外側の左右の仕切り部材の傾斜角度をそれぞれ求める工程とを
経て、設定されること
を特徴とする。
【００３６】
本発明を図面に即して説明すれば、図４（ａ）に示すように、まず、外側左右の仕切り板６８Ｌ、６８Ｒを設けない条件（傾斜角度は０）で、成長ガス４１を、シリコンウェーハ基板１上に流して、シリコンウェーハ基板１の左右方向のエピタキシャル成長膜の膜厚分布を計測する。
【００３７】
図４（ａ）に例示するエピ膜厚Ｔepiの分布は、図中Ｅ、Ｆで示すように、シリコンウェーハ基板１の外周部（ウェーハ外側の左右）で落ち込む分布を呈するとともに、ウェーハ外側の左右でエピ膜厚のアンバランスを呈している。
【００３８】
そこで、つぎに、図４（ａ）中Ｅ、Ｆで示す、シリコンウェーハ基板１の外周部（ウェーハ外側の左右）でのエピ膜厚の落ち込みを抑制し、これをウェーハ中心でのエピ膜厚と同様となるように持ち上げるべく、外側左右の仕切り板６８Ｌ、６８Ｒの傾斜角度の基準角度を求める。
【００３９】
すなわち、図８に示すように、外側左右のガス導入口６３、６４の入口６３ａ、６４ａの最も外側の点Ｏ、Ｏ′からシリコンウェーハ基板１の外周に引いた接線Ｂ、Ｂ′に応じた角度θを基準角度（口径φ１５０ｍｍの場合、θ＝１５゜）とする。
【００４０】
つぎに、図４（ａ）に示すシリコンウェーハ基板１の左右方向（Ｙ軸方向）のエピ膜厚分布に基づいて、シリコンウェーハ基板１の左右両側でエピ膜厚が均等になるように、外側左右の仕切り板６８Ｌ、６８Ｒの基準傾斜角度θを補正する。すなわち同図４（ａ）に示すように、シリコンウェーハ基板１の外側左のエピ膜厚のウェーハ中心に対する落ち込み量（Ｅで示す）よりも、シリコンウェーハ基板１の外側右のエピ膜厚のウェーハ中心に対する落ち込み量（Ｆで示す）の方が大きいというアンバランスが生じているため、外側右の仕切り板６８Ｒの基準傾斜角度θをθ＋α（＝１８゜；α＝３゜）に補正して、外側右の仕切り板６８Ｒをウェーハ１の内側により多く傾けて、ウェーハ右のエピ膜厚分布がウェーハ左のエピ膜厚分布と同等に持ち上がるようにする。
【００４１】
以上のようにして、外側左右の仕切り板６８Ｌ、６８Ｒの傾斜角度を設定することによって、たとえば図５、図６、図７に示すように、ウェーハ外周部でのエピ膜厚の落ち込みが抑制され、ウェーハ外周部でのエピ膜厚が持ち上がるとともに、ウェーハ左右のエピ膜厚のアンバランスが改善される。
【発明を実施するための最良の形態】
【００４２】
以下、図面を参照して本発明の実施の形態について説明する。なお、実施形態では、半導体エピタキシャルウェーハとして、シリコンエピタキシャルウェーハを想定する。
【００４３】
図３（ａ）は、枚葉型エピタキシャル気相成長装置を側面からみた断面図で示している。また図１（ａ）は実施形態の枚葉型エピタキシャル気相成長装置を上面からみた図である。これら図に示すようにエピタキシャル気相成長炉（以下適宜チャンバという）４内にはサセプタ６が設けられている。サセプタ６はサセプタサポート７によって支持されており、サセプタサポート７は回転軸８を備えている。回転軸８は駆動源に接続している。駆動源が駆動すると回転軸８が回転し、これに応じてサセプタ６上に載置されたシリコンウェーハ基板１がウェーハ回転数ωで回転する。
【００４４】
サセプタ６はウェーハ保持部材であり、エピタキシャル成長を終える毎にシリコンウェーハ基板１が１枚ずつ載置される。
【００４５】
チャンバ４の外部には加熱用ランプ５が設けられており、加熱用ランプ５が発光することにより輻射熱がチャンバ４を介してシリコンウェーハ基板１に加えられる。これによりシリコンウェーハ基板１は気相成長に適した成長温度に達する。
【００４６】
チャンバ４のガス導入口６０からキャリアガス（メインガス）４１ａ、原料ガス４１ｂ、ドーピングガス４１ｃからなる成長ガス４１がチャンバ４内に供給され、サセプタ６の上面に沿って流される。サセプタ６を通過した成長ガス４１がチャンバ４のガス排気口７０から排気される。
【００４７】
サセプタ６の周囲にはヒートリング５０が配置されている。ヒートリング５０はサセプタ６の外周と接触しない程度の隙間をもってチャンバ４を上部と下部とに分離している。このためサセプタ６の上側を流れる成長ガス４１が、サセプタ６の下側に不必要に流れ込むことを防止することができる。また加熱用ランプ５により、サセプタ６の周囲にあるヒートリング５０が加熱されるため、サセプタ６の外周部において温度が不均一になることが防止される。
【００４８】
エピタキシャル成長層の薄膜２を形成する際には、Ｎ型又はＰ型の導電型を有するシリコンウェーハ基板１を準備する。シリコンウェーハ基板１には不純物が添加される。たとえば導電型がＰ型の場合にはボロン（Ｂ）が添加され、導電型がＮ型の場合にはリン（Ｐh）又は砒素（Ａs）又はアンチモン（Ｓb）等の不純物が添加される。
【００４９】
このシリコンウェーハ基板１をエピタキシャル成長炉４に入れ、炉内温度を高温に保った状態で、キャリアガス４１ａとして水素（Ｈ２）雰囲気にする。
【００５０】
つぎに所望の膜厚に達するまで高温に保った炉４内で、キャリアガス４１ａ、原料ガス、ドーパントガス４１ｃとともに放置することによりエピタキシャル成長層の薄膜２をシリコンウェーハ基板１上に形成することができる。エピタキシャル成長層２の抵抗率は、ドーパントガス４１ｃの濃度を制御して調整する。
【００５１】
エピタキシャル成長薄膜形成用の原料ガス４１ｂとして、例えばＳiＨ４  （モノシラン）、ＳiＨ２Ｃｌ２  （ジクロールシラン）、ＳiＨＣｌ３  （トリクロロシラン）、ＳiＣｌ４（四塩化シリコン）などが使用される。エピタキシャル成長層２の導電型がＰ型の場合には、ドーピングガス４１ｃとしてＢ２Ｈ６  （ジボラン）、ＢＣｌ３  （トリクロロボラン）などのボロン（Ｂ）化合物が使用され、エピタキシャル成長層２の導電型がＮ型の場合には、ドーピングガス４１ｃとしてＰＨ３  （フォスフィン）、ＡsＨ３（アルシン）などが使用される。
【００５２】
原料ガス４１ｂがシリコンウェーハ基板１上で化学反応し、図３（ｂ）に示すようにシリコンウェーハ基板１の表面に同じシリコンのエピタキシャル層の薄膜２が形成され、シリコンエピタキシャルウェーハ１′が作製される。
【００５３】
シリコンウェーハ基板１上には成長ガス４１が「２ゾーン４インジェクタ」で供給される。
【００５４】
すなわち図１（ａ）に示すように、２つのガス供給管８１、８２が設けられており、各ガス供給管８１、８２には可変絞り９１、９２が設けられている。ガス供給管８１はガス供給管８１ａ、８１ｂに分岐されており、ガス供給管８２はガス供給管８２ａ、８２ｂに分岐されている。
【００５５】
ガス導入口６０は、内側の２つのガス導入口６１、６２と、外側の２つの左右のガス導入口６３、６４とから構成されている。
【００５６】
ガス導入口６１とガス導入口６２は仕切り板６５によって仕切られており、ガス導入口６１と外側左のガス導入口６３は仕切り板６６によって仕切られており、ガス導入口６２と外側右のガス導入口６４は仕切り板６７によって仕切られている。なおガス導入口６０は、成長ガス４１を整流することを目的として、また成長ガス４１をチャンバ４内の金属に不必要に接触させないことを目的として、設けられている。
【００５７】
ガス供給管８１ａ、８１ｂは内側のガス導入口６１、６２にそれぞれ連通しており、ガス供給管８２ａ、８２ｂは外側の左右のガス導入口６３、６４にそれぞれ連通している。
【００５８】
成長ガス４１は、ガス供給管８１、ガス供給管８１ａ、８１ｂを介して、内側のガス導入口６１、６２の入口６１ａ、６２ａにそれぞれ供給される。ガス導入口６１、６２を通過した成長ガス４１はガス導入口６１、６２の出口６１ｂ、６２ｂから排出されて、シリコンウェーハ基板１上に供給される。内側のガス導入口６１、６２を通過する成長ガス４１の流量は、可変絞り９１の開口面積ＩＮを調整することで制御される。
【００５９】
また成長ガス４１は、ガス供給管８２、ガス供給管８２ａ、８２ｂを介して、外側の左右のガス導入口６３、６４の入口６３ａ、６４ａにそれぞれ供給される。外側の左右のガス導入口６３、６４を通過した成長ガス４１は外側の左右のガス導入口６３、６４の出口６３ｂ、６４ｂから導入されて、シリコンウェーハ基板１上あるいはサセプタ６上に供給される。外側の左右のガス導入口６３、６４を通過する成長ガス４１の流量は、可変絞り９２の開口面積ＯＵＴを調整することで制御される。
【００６０】
本実施形態では、後述する図２に、その詳細を示すように、外側の左右のガス導入口６３、６４それぞれに、仕切り板６８Ｌ、６８Ｒを設けて、ガス導入口６０から導入されるエピタキシャル成長用ガス４１のうち、シリコンウェーハ基板１の外側に向かうガスを、シリコンウェーハ基板１の内側に向かわせるとともに、後述するようにウェーハ外側左右でのエピ膜厚のアンバランスを抑制している。
【００６１】
中央の仕切り板６５は、シリコンウェーハ基板１のＸ軸（ガス流れ方向）と平行に、ウェーハ中心と一致させて配置されている。他の各仕切り板６６、６７は、中央の仕切り板６５と平行に配置されている。
【００６２】
図２（ａ）、（ｂ）に示すように、外側左ガス導入口６３には、仕切り板６５（Ｘ軸；ガス流れ方向）を基準として、口径φ１５０ｍｍの場合、１５゜だけシリコンウェーハ基板１の内側に傾斜させた外側左の仕切り板６８Ｌが設けられている。また、外側右ガス導入口６４には、仕切り板６５（Ｘ軸；ガス流れ方向）を基準として１８゜（外側左仕切り板６８Ｌの角度１５゜＋α；α＝３゜）だけシリコンウェーハ基板１の内側に傾斜させた外側右の仕切り板６８Ｒが設けられている。
【００６３】
図２（ａ）はガス導入口６０を上面からみた断面図で示し、図２（ｂ）は、ガス導入口６０を入口側からみた図で示している。
【００６４】
外側左の仕切り板６８Ｌは、外側左のガス導入口６３の入口６３ａの最も外側の点Ｏに接続して設けられている。以下、外側左右の仕切り板６８Ｌ、６８Ｒの「傾斜角度」は、Ｘ軸（ガス流れ方向）を基準とした角度で示し、シリコンウェーハ基板１の内側に向かう向きをプラス方向として表すものとする。
【００６５】
他方の外側右のガス導入口６４の外側右の仕切り板６８Ｒについても、同様に入口６４ａの最も外側の点Ｏ′に接続されて設けられている。
【００６６】
図２（ｃ）は、外側左右の仕切り板６８Ｌ、６８Ｒを設けた場合の成長ガス４１が流れる領域を概念的に示した図である。
【００６７】
外側左右の仕切り板６８Ｌ、６８Ｒが存在しない従来の場合（この場合は外側左右の仕切り板６８Ｌ、６８Ｒの傾斜角度が０の場合と同じである）には、外側左のガス導入口６３（あるいはガス導入口６４）を通過した成長ガス４１は、シリコンウェーハ基板１の外側の領域（ｉ）、シリコンウェーハ基板１の外側およびシリコンウェーハ基板１の外周部の領域（ｉｉ）を流れる。
【００６８】
これに対して傾斜角度１５゜の外側左仕切り板６８Ｌを設けた場合には、外側左のガス導入口６３を通過した成長ガス４１は、シリコンウェーハ基板１の外側およびシリコンウェーハ基板１の外周部の領域（ｉｉ）を流れる。
【００６９】
外側右の仕切り板６８Ｒを設けた場合のガスの流れ方も同様である。
【００７０】
図１（ａ）、（ｂ）は、外側左右仕切り板６８Ｌ、６８Ｒの有無による成長ガス４１の流れの向きを比較して、矢印にて概念的に示している。
【００７１】
すなわち図１（ｂ）に示すように、外側の左右のガス導入口６３、６４に外側左右の仕切り板６８Ｌ、６８Ｒが存在しない従来の場合には、外側左右のガス導入口６３、６４を通過した成長ガス４１は、シリコンウェーハ基板１の外側あるいはシリコンウェーハ基板１の外周部を通過するガスの流れが形成される。このためウェーハ上におけるシリコン（原料ガス４１ｂ；ＳiＨＣｌ３  など）の利用効率が低くなる。
【００７２】
これに対して、図１（ａ）に示すように、外側のガス導入口６３（あるいはガス導入口６４）に仕切り板６８を設けた場合は、ガス導入口６３（ガス導入口６４）を通過した成長ガス４１は、シリコンウェーハ基板１の内側に向かうガスの流れを形成して、シリコンウェーハ基板１の外側を通過することなくシリコンウェーハ基板１上を通過する。このためウェーハ上におけるシリコン（原料ガス４１ｂ；ＳiＨＣｌ３  など）の利用効率が飛躍的に向上する。
【００７３】
本実施形態では、成長ガス４１中のキャリアガス（メインガス）４１ａ（たとえばＨ２）の流量、ウェーハ回転数ω、２ゾーン４インジェクタ比率（内側の可変絞り９１の開口面積ＩＮと外側の可変絞り９２の開口面積ＯＵＴとの比率）に加えて、上述した外側左右の仕切り板６８Ｌ、６８Ｒの傾斜角度をパラメータとして、エピ膜厚の面内分布が調整される。
【００７４】
つぎに、外側左右の仕切り板６８Ｌ、６８Ｒの傾斜角度の設定方法について説明する。
【００７５】
まず、外側左右の仕切り板６８Ｌ、６８Ｒを設けない条件（傾斜角度は０）で、成長ガス４１を、シリコンウェーハ基板１上に流して、図４（ａ）に示すように、シリコンウェーハ基板１の左右方向のエピタキシャル成長膜の膜厚分布を計測する。
【００７６】
図４（ａ）は、前述したように、横軸に、シリコンウェーハ基板１の中心からの距離をとり、縦軸に、ウェーハ面内のエピ膜厚Ｔepiをとったグラフである。エピ膜厚Ｔepi は、ウェーハ中心の膜厚に対する差分値で表している。
【００７７】
図４（ａ）のグラフでは、シリコンウェーハ基板１のＹ軸方向（流れ断面方向；ウェーハ左右方向）のエピ膜厚Ｔepiの分布を示している。図４（ａ）のグラフの横軸の左方向、右方向が、それぞれ図４（ｂ）のＹ軸のマイナス（−）方向
、プラス（＋）方向に対応している。
【００７８】
図４（ａ）の膜厚分布は、シリコンウェーハ基板１の回転を停止させた状態で成長ガス４１を流すという条件で得られる。すなわち、ウェーハを回転させて得られるエピ膜厚分布（実際のエピタキシャル成長層２の膜厚分布）は、ウェーハ回転停止時のウェーハ左右方向（Ｙ軸方向）のエピ膜厚分布と、ウェーハ回転停止時のガス流れ方向（Ｘ軸方向）のエピ膜厚分布とを合成したものとして得られ、ウェーハを回転させて得られる実際のエピ膜厚分布の傾向は、ウェーハ回転停止時のウェーハ左右方向（Ｙ軸方向）のエピ膜厚分布に大きく依存する。したがって、図４（ａ）に示す、ウェーハ回転停止時のウェーハ左右方向（Ｙ軸方向）のエピ膜厚分布が得られば、それによってウェーハを回転させて得られる実際のエピ膜厚分布の傾向を容易に把握することができる。
【００７９】
図４（ａ）に例示するエピ膜厚Ｔepiの分布は、図中Ｅ、Ｆで示すように、シリコンウェーハ基板１の外周部（ウェーハ外側の左右）で落ち込む分布を呈するとともに、ウェーハ外側の左右でエピ膜厚のアンバランスを呈している。つまり、シリコンウェーハ基板１の外側左のエピ膜厚のウェーハ中心に対する落ち込み量（Ｅで示す）よりも、シリコンウェーハ基板１の外側右のエピ膜厚のウェーハ中心に対する落ち込み量（Ｆで示す）の方が大きいというアンバランスが生じているのがわかる。
【００８０】
そこで、つぎに、図４（ａ）中Ｅ、Ｆで示す、シリコンウェーハ基板１の外周部（ウェーハ外側の左右）でのエピ膜厚の落ち込みを抑制し、これをウェーハ中心でのエピ膜厚と同様となるように持ち上げるべく、外側左右の仕切り板６８Ｌ、６８Ｒの傾斜角度の基準角度を求める。
【００８１】
図８は、口径がφ１５０ｍｍのシリコンウェーハ基板１を配置したときの最適な基準傾斜角度θを示している。
【００８２】
すなわち、図８に示すように、外側左右のガス導入口６３、６４の入口６３ａ、６４ａの最も外側の点Ｏ、Ｏ′からシリコンウェーハ基板１の外周に引いた接線Ｂ、Ｂ′に応じた角度θを基準角度とする。
【００８３】
このように、外側左右のガス導入口６３、６４の入口６３ａ、６４ａの最も外側の点Ｏ、Ｏ′からシリコンウェーハ基板１の外周に引いた接線ＯＢ、Ｏ′Ｂ′が、Ｘ軸に平行な線分ＯＡ、Ｏ′Ａ′に対してなす角度θを、外側左右の仕切り板６８Ｌ、６８Ｒの傾斜角度の基準角度に設定することによって、最も効率よくシリコンをウェーハ上に供給することができ、エピ膜厚分布上でのウェーハ外周部での落ち込みを最も効率よく抑制することができる。
【００８４】
なお、口径φ１２５ｍｍのシリコンウェーハ基板１の場合には、外側左右の仕切り板６８Ｌ、６８Ｒの基準傾斜角度θは１９゜となる。また、口径φ２００ｍｍのシリコンウェーハ基板１の場合には、外側左右の仕切り板６８Ｌ、６８Ｒの基準傾斜角度θは９゜となる。
【００８５】
以上のようにシリコンウェーハ基板１の口径が大きくなるほど、外側左右の仕切り板６８Ｌ、６８Ｒの基準傾斜角度θを小さくすることが望ましい。
【００８６】
つぎに、図４（ａ）に示すシリコンウェーハ基板１の左右方向（Ｙ軸方向）のエピ膜厚分布に基づいて、シリコンウェーハ基板１の左右両側でエピ膜厚が均等になるように、外側左右の仕切り板６８Ｌ、６８Ｒの基準傾斜角度θを補正する。
【００８７】
同図４（ａ）に示すように、シリコンウェーハ基板１の外側左のエピ膜厚のウェーハ中心に対する落ち込み量（Ｅで示す）よりも、シリコンウェーハ基板１の外側右のエピ膜厚のウェーハ中心に対する落ち込み量（Ｆで示す）の方が大きいというアンバランスが生じているため、口径φ１５０ｍｍの場合、外側右の仕切り板６８Ｒの基準傾斜角度θをθ＋α（＝１８゜；α＝３゜）に補正して、外側右の仕切り板６８Ｒをウェーハ１の内側により多く傾けて、ウェーハ右のエピ膜厚分布がウェーハ左のエピ膜厚分布と同等に持ち上がるようにする。
【００８８】
なお、図４（ａ）と異なり、シリコンウェーハ基板１の外側右のエピ膜厚のウェーハ中心に対する落ち込み量よりも、シリコンウェーハ基板１の外側左のエピ膜厚のウェーハ中心に対する落ち込み量の方が大きくなっている場合には、逆に、外側左の仕切り板６８Ｌの基準傾斜角度θをθ＋αに補正すればよい。
【００８９】
図５、図６、図７は、口径φ１５０ｍｍの場合において、成長ガス４１のうちキャリアガス（メインガス）４１ａの流速を変化させたときのエピ膜厚分布を、図４（ａ）のグラフと同様なグラフで示している。図５は、ガス流速が１０Ｓｌｍ、図６は、ガス流速が２０Ｓｌｍ、図７は、ガス流速が３０Ｓｌｍの各条件で得られたエピ膜厚分布を示している。図５、図６、図７は、図４（ａ）と同様に、ウェーハ回転を停止させた条件で得られたウェーハ左右方向（Ｙ軸方向）のエピ膜厚分布であり、外側左右の仕切り板６８Ｌ、６８Ｒの傾斜角度が０の場合（外側左右の仕切り板６８Ｌ、６８Ｒを設けない場合）と、外側左右の仕切り板６８Ｌ、６８Ｒの傾斜角度をそれぞれ１５゜、１８゜に設定した場合とを比較して示している。
【００９０】
これら図５、図６、図７からわかるように、外側左右の仕切り板６８Ｌ、６８Ｒの傾斜角度が０の場合（外側左右の仕切り板６８Ｌ、６８Ｒを設けない場合）には、エピ膜厚Ｔepiの分布は、シリコンウェーハ基板１の外周部で落ち込む分布を呈するが、外側左右の仕切り板６８Ｌ、６８Ｒの傾斜角度を１５゜、１８゜に設定することによって、上述したウェーハ外周部でのエピ膜厚の落ち込みが抑制され、ウェーハ外周部でのエピ膜厚が持ち上がっているとともに、ウェーハ左右のエピ膜厚のアンバランスが改善されているのがわかる。
【００９１】
さらに、外側左右の仕切り板６８Ｌ、６８Ｒの傾斜角度が０の場合には、キャリアガス（メインガス）４１ａの流速が大きくなるほど、ウェーハ外周部でのエピ膜厚の落ち込みが大きくなるが、外側左右の仕切り板６８Ｌ、６８Ｒの傾斜角度を１５゜、１８゜に設定することで、ガス流速の大きさ如何によらず、落ち込みが抑制されウェーハ外周部でのエピ膜厚が持ち上がり、ウェーハ左右のエピ膜厚のアンバランスも改善されていることがわかる。
【００９２】
さらに、図１１は、口径φ１５０ｍｍの場合において、従来技術と比較した
ときのエピ膜厚分布を、図４（ａ）のグラフと同様なグラフで示している。図１１は、図４（ａ）と同様に、ウェーハ回転を停止させた条件で得られたウェーハ左右方向（Ｙ軸方向）のエピ膜厚分布であり、外側左右の仕切り板６８Ｌ、６８Ｒの傾斜角度が０の場合（外側左右の仕切り板６８Ｌ、６８Ｒを設けない場合）を基準膜厚分布とし、この基準膜厚分布との対比において、外側左右の仕切り板６８Ｌ、６８Ｒの傾斜角度をそれぞれ１５゜、１５゜に設定した場合（左右対称の仕切り板の場合）の膜厚分布と、外側左右の仕切り板６８Ｌ、６８Ｒの傾斜角度をそれぞれ１５゜、１８゜に設定した場合（左右非対称の仕切り板の場合）の膜厚分布とを比較して示している。
【００９３】
図１１からわかるように、外側左右の仕切り板６８Ｌ、６８Ｒの傾斜角度が０の場合（外側左右の仕切り板６８Ｌ、６８Ｒを設けない場合）のエピ膜厚Ｔepiの分布（基準膜厚分布）は、シリコンウェーハ基板１の外周部で落ち込む分布を呈するが、外側左右の仕切り板６８Ｌ、６８Ｒの傾斜角度を１５゜、１５゜に設定することによって、上述したウェーハ外周部でのエピ膜厚の落ち込みが抑制され、ウェーハ外周部でのエピ膜厚が持ち上がっているのがわかる。基準膜厚分布は、ウェーハ中心に対して左側よりも右側のエピ膜厚が落ち込む分布を呈するため、左右対称の仕切り板の場合の膜厚分布でも、これと同様にウェーハ中心に対して左側よりも右側のエピ膜厚が落ち込む分布を呈する。
【００９４】
さらに、仕切り板を左右非対称とした場合には、右側の仕切り板６８Ｒを左側の仕切り板６８Ｌよりも大きな角度としているため、仕切り板が左右対称の場合の膜厚分布と比較して、ウェーハ中心に対して右側のエピ膜厚の落ち込みが解消され、右側のエピ膜厚が左側のエピ膜厚と同等に持ち上がり、ウェーハ左右のエピ膜厚がバランスしているのがわかる。
【００９５】
つぎに、上述した「エピ膜厚分布の外周部の持ち上がり（同外周部の落ち込み）」の度合い、「エピ膜厚のウェーハ左右でのバランス（アンバランス）」を定量的に算出して、本実施形態の効果を説明する。
【００９６】
図９は、図７のガス流速が３０Ｓｌｍの場合を例にとり、上記算出の方法を説明する図である。
【００９７】
すなわち、まず、外側左右の仕切り板６８Ｌ、６８Ｒの傾斜角度が０の場合（外側左右の仕切り板６８Ｌ、６８Ｒを設けない場合）のエピ膜厚分布カーブ上でウェーハ中心の測定点をＰとする。そして同エピ膜厚分布カーブ上、ウェーハ右方向（Ｙ軸プラス方向）のウェーハ最外周部つまりウェーハ中心から７２ｍｍ（エッジカット３ｍｍ）離れた距離での測定点をＣ２とする。線分ＰＣ２の傾きは、「外側左右の仕切り板６８Ｌ、６８Ｒの傾斜角度が０の場合（外側左右の仕切り板６８Ｌ、６８Ｒを設けない場合）」の「エピ膜厚分布の外周部の持ち上がり（落ち込み）」の度合いを表す。
【００９８】
同様にして傾斜角度１５゜（１８゜）の場合のエピ膜厚分布カーブから同様の線分ＰＣ１を求め、その傾きを算出することで、「外側左右の仕切り板６８Ｌ、６８Ｒの傾斜角度が１５゜、１８゜の場合」の「エピ膜厚分布の外周部の持ち上がり（落ち込み）」の度合いを算出することができる。
【００９９】
求めた線分ＰＣ２、ＰＣ１の傾きが０に近いほど、「エピ膜厚分布の外周部の落ち込み」の度合いが小さく、「エピ膜厚分布の外周部の持ち上がり」の度合いが大きいと評価することができる。このようにして求められた「エピ膜厚分布の外周部の持ち上がり」の度合いを図１０（ｃ）に示す。
【０１００】
さらに、同じエピ膜厚分布カーブ上で上記測定点Ｃ２に対向する測定点、つまりウェーハ左方向（Ｙ軸マイナス方向）のウェーハ最外周部での測定点をＤ２とし、差分｜Ｄ２−Ｃ２｜を算出する。この差分｜Ｄ２−Ｃ２｜は、「外側左右の仕切り板６８Ｌ、６８Ｒの傾斜角度が０の場合（外側左右の仕切り板６８Ｌ、６８Ｒを設けない場合）」の「エピ膜厚のウェーハ左右でのバランス（アンバランス）」の度合いを表す。
【０１０１】
同様に、同じエピ膜厚分布カーブ上で上記測定点Ｃ１に対向する測定点、つまりウェーハ左方向（Ｙ軸マイナス方向）のウェーハ最外周部の測定点をＤ１とし、差分｜Ｄ１−Ｃ１｜を算出する。この差分｜Ｄ１−Ｃ１｜は、「外側左右の仕切り板６８Ｌ、６８Ｒの傾斜角度が１５゜、１８゜の場合」の「エピ膜厚のウェーハ左右でのバランス（アンバランス）」の度合いを表す。
【０１０２】
求めた差分｜Ｄ２−Ｃ２｜、｜Ｄ１−Ｃ１｜が０に近いほど、「エピ膜厚のウェーハ左右でのバランス」の度合いが大きく、「エピ膜厚のウェーハ左右でのアンバランス」の度合いが小さいと評価することができる。この「エピ膜厚のウェーハ左右でのバランス」の度合いを図１０（ｃ）に示す。
【０１０３】
同様な計算を、図５のガス流速が１０Ｓｌｍの場合、図６のガス流速が２０Ｓｌｍの場合についても行い、その結果を、それぞれ図１０（ａ）、図１０（ｂ）に示した。
【０１０４】
図１０（ａ）、（ｂ）、（ｃ）からもわかるように、外側左右の仕切り板６８Ｌ、６８Ｒの傾斜角度が０の場合（外側左右の仕切り板６８Ｌ、６８Ｒを設けない場合）には、エピ膜厚Ｔepiの分布は、シリコンウェーハ基板１の外周部で落ち込んでいると評価でき、外側左右の仕切り板６８Ｌ、６８Ｒの傾斜角度を１５゜、１８゜に設定することによって、上述したウェーハ外周部でのエピ膜厚の落ち込みが抑制され、ウェーハ外周部でのエピ膜厚が持ち上がっているとともに、ウェーハ左右のエピ膜厚のアンバランスが改善されているのが定量的に確かめられた。
【０１０５】
さらに、外側左右の仕切り板６８Ｌ、６８Ｒの傾斜角度が０の場合には、キャリアガス（メインガス）４１ａの流速が大きくなるほど、ウェーハ外周部でのエピ膜厚の落ち込みが大きくなると評価でき、外側左右の仕切り板６８Ｌ、６８Ｒの傾斜角度を１５゜、１８゜に設定することで、ガス流速の大きさ如何によらず、落ち込みが抑制されウェーハ外周部でのエピ膜厚が持ち上がり、ウェーハ左右のエピ膜厚のアンバランスも改善されていることが定量的に確かめられた。
【０１０６】
以上のように本実施形態によれば、エピ膜厚の面内バラツキΔＴepiを飛躍的に低減でき、エピ膜厚を高レベルに均一にすることができるようになる。このため本実施形態によって製造されたシリコンエピタキシャルウェーハ１′を用いて半導体デバイスを作製すれば、半導体デバイスを高品質で歩留まりよく製造することが可能となる。
【０１０７】
また、本実施形態によって製造されたシリコンエピタキシャルウェーハ１′の面内抵抗率Δρを、従来技術によって製造した場合の面内抵抗率と比較すると、５割ほど改善された結果が得られた。
【０１０８】
なお、上述した実施形態では、シリコンウェーハ基板１の直径が、口径φ１５０ｍｍの場合を例にとり、説明したが、本発明の効果は、シリコンウェーハ基板１の直径如何にかかわらず普遍的なものであって、本発明は、シリコンウェーハ基板１の直径を限定的に解釈されるものではない。
【０１０９】
なお、また、上述した実施形態では、外側左右の仕切り板６８Ｌ、６８Ｒの傾斜角度をそれぞれθ、θ＋αと異ならせているが、シリコンウェーハ基板１の左右両側でエピ膜厚を均等にすることができるのであれば、外側左右の仕切り板６８Ｌ、６８Ｒの傾斜角度は同じ角度であってもよい。
【産業上の利用可能性】
【０１１０】
本発明はシリコンウェーハ以外のＧａＡs（ガリウム砒素）などの半導体ウェーハを製造する場合にも適用することができる。
【図面の簡単な説明】
【０１１１】
【図１】図１（ａ）は実施形態のガスの流れを示し、図１（ｂ）は従来技術によるガスの流れを示した図である。
【図２】図２（ａ）、（ｂ）、（ｃ）は実施形態のガス導入口に設けられた仕切り板を説明する図である。
【図３】図３（ａ）は実施形態のエピタキシャル気相成長装置の構成を示す図で、図３（ｂ）はシリコンエピタキシャルウェーハの構造を示す図である。
【図４】図４（ａ）はエピタキシャル成長層の面内の膜厚の分布を示すグラフで、図４（ｂ）はシリコンウェーハ基板に対するガスの向きと、Ｘ軸、Ｙ軸との位置関係を示した図である。
【図５】図５は実施形態のエピタキシャル成長層の面内の膜厚の分布を従来の分布と対比して示すグラフである。
【図６】図６は実施形態のエピタキシャル成長層の面内の膜厚の分布を従来の分布と対比して示すグラフである。
【図７】図７は実施形態のエピタキシャル成長層の面内の膜厚の分布を従来の分布と対比して示すグラフである。
【図８】図８はガス導入口に設けられる仕切り板の傾斜角度の最適値を、シリコンウェーハ基板の口径との対比で示す図である。
【図９】図９は実施形態のエピタキシャル成長層の面内の膜厚の分布を従来の分布と対比して示すグラフで、定量的な評価値の算出方法を説明するために用いた図である。
【図１０】図１０（ａ）、（ｂ）、（ｃ）は、図５、図６、図７に対応させて、実施形態の効果を定量的な評価値をもって表した表である。
【図１１】図１１は実施形態のエピタキシャル成長層の面内の膜厚の分布を従来の分布と対比して示すグラフである。
【図１】
2005353665.tif 000003
【図２】
2005353665.tif 000004
【図３】
2005353665.tif 000005
【図４】
2005353665.tif 000006
【図５】
2005353665.tif 000007
【図６】
2005353665.tif 000008
【図７】
2005353665.tif 000009
【図８】
2005353665.tif 000010
【図９】
2005353665.tif 000011
【図１０】
2005353665.tif 000012
【図１１】
2005353665.tif 000013